МИКРОСТРУКТУРА, ВКЛЮЧАЮЩАЯ ПОПЕРЕЧНО-СШИТЫЙ ГИДРОГЕЛЬ ГИАЛУРОНОВОЙ КИСЛОТЫ, И СПОСОБ ЕЕ ПОЛУЧЕНИЯ

1. Микроструктура, содержащая поперечно-сшитые гидрогели гиалуроновой кислоты.
2. Микроструктура по п. 1, где поперечно-сшитый гидрогель гиалуроновой кислоты характеризуется тем, что имеет степень сшивки 1-50%.
3. Микроструктура по п. 1, отличающаяся тем, что имеет период полувыведения от 20 до 850 часов.
4. Микроструктура по п. 1, где содержание сухого вещества в поперечно-сшитом гидрогеле гиалуроновой кислоты равно или ниже 15% (мас./об.).
5. Микроструктура по п. 1, где поперечно-сшитый гидрогель гиалуроновой кислоты характеризуется тем, что является гидрогелем гиалуроновой кислоты, который поперечно-сшит сшивающим агентом на основе простого эфира.
6. Микроструктура по п. 1, где поперечно-сшитый гидрогель гиалуроновой кислоты характеризуется тем, что является гидрогелем гиалуроновой кислоты, поперечно-сшитым 1,4-бутандиолдиглицидиловым эфиром.
7. Микроструктура по п. 1, где поперечно-сшитый гидрогель гиалуроновой кислоты характеризуется тем, что имеет комплексную вязкость 3-5000 Па⋅с при частоте 0,02 Гц.
8. Микроструктура по п. 1, где поперечно-сшитый гидрогель гиалуроновой кислоты характеризуется тем, что имеет модуль упругости 1-1000 Па при частоте 1 Гц.
9. Микроструктура по п. 1, где поперечно-сшитый гидрогель гиалуроновой кислоты характеризуется тем, что имеет коэффициент вязкости 0,5-500 Па при частоте 1 Гц.
10. Микроструктура по п. 1, где поперечно-сшитый гидрогель гиалуроновой кислоты характеризуется тем, что имеет вязкость 100-1000000 сП.
11. Микроструктура по п. 1, где микроструктура характеризуется тем, что имеет степень набухания 2000-80000%.
12. Микроструктура по п. 1, отличающаяся тем, что содержит добавленную несшитую гиалуроновую кислоту.
13. Микроструктура по п. 12, где соотношение несшитой гиалуроновой кислоты к поперечно-сшитой гиалуроновой кислоте характеризуется тем, что составляет 5~2000 к 100 (по массе).
14. Микроструктура по п. 1, отличающаяся тем, что содержит добавленные активные компоненты.
15. Способ получения микроструктур, включающий следующие стадии:
(a) помещение поперечно-сшитого гидрогеля гиалуроновой кислоты в микроформу;
(b) введение поперечно-сшитого гидрогеля гиалуроновой кислоты в полости микроформы; и
(c) отделение микроформы от поперечно-сшитого гидрогеля гиалуроновой кислоты с получением микроструктуры.
16. Способ по п. 15, где поперечно-сшитый гидрогель гиалуроновой кислоты характеризуется тем, что имеет степень сшивки 1-50%.
17. Способ по п. 15, где введение характеризуется тем, что его осуществляют путем приложения к поперечно-сшитому гидрогелю гиалуроновой кислоты внешней силы.
18. Способ по п. 17, где внешняя сила характеризуется тем, что является центробежной силой.
19. Способ по п. 15, где введение характеризуется тем, что его осуществляют при давлении ниже атмосферного давления.
20. Способ по п. 19, где давление ниже атмосферного давления характеризуется тем, что составляет 100-750 мм рт.ст.
21. Способ по п. 15, отличающийся тем, что включает стадию сушки поперечно-сшитого гидрогеля гиалуроновой кислоты после стадии (а).
22. Способ по п. 15, отличающийся тем, что включает стадию сушки поперечно-сшитого гидрогеля гиалуроновой кислоты после стадии (b).
23. Способ по п. 15, отличающийся тем, что включает стадию сушки поперечно-сшитого гидрогеля гиалуроновой кислоты перед стадией (а).
24. Способ по п. 21 или 23, где сушка характеризуется тем, что ее осуществляют в течение от 10 минут до 60 часов при температуре от 15 до 90°С.
25. Способ по п. 21, где сушка характеризуется тем, что ее осуществляют при давлении ниже атмосферного давления.
26. Способ по п. 15, отличающийся тем, что включает стадию гомогенизации поперечно-сшитого гидрогеля гиалуроновой кислоты перед стадией (а).
27. Способ по п. 15, отличающийся тем, что включает в себя перед стадией (а) добавленные стадии получения поперечно-сшитого гидрогеля гиалуроновой кислоты, включающие стадию (i), в которой перед стадией (а) к гиалуроновой кислоте добавляют основание, и стадию (ii) добавления сшивающего агента к продукту стадии (i) для осуществления реакции сшивания.
28. Способ по п. 27, где гиалуроновая кислота характеризуется тем, что имеет среднюю молекулярную массу 100-5000 кДа.
29. Способ по п. 27, где продукт стадии (i) характеризуется тем, что имеет концентрацию 5-50% (мас./об.).
30. Способ по п. 27, где сшивающий агент характеризуется тем, что является сшивающим агентом на основе простого эфира.
31. Способ по п. 27, где сшивающий агент характеризуется тем, что является 1,4-бутандиолдиглицидиловым эфиром.
32. Способ по п. 27, где сшивающий агент характеризуется тем, что его добавляют в концентрации 0,5-50 мол.% относительно повторяющихся звеньев гиалуроновой кислоты.
33. Способ по п. 27, где реакция сшивания характеризуется тем, что ее осуществляют в течение 10-36 часов при 20-50°С.
34. Способ по п. 15, где микроструктура характеризуется тем, что включает добавленную несшитую гиалуроновую кислоту.
35. Способ по п. 34, где соотношение несшитой гиалуроновой кислоты к поперечно-сшитой гиалуроновой кислоте характеризуется тем, что составляет 5~2000 к 100 (по массе).